(57)【要約】  本発明は、腐食駆動型スマート繊維及びその調製方法及び応用に関する。前記腐食駆動型スマート繊維は、コア繊維及び／又は耐食性コーティング付きのコア繊維、腐食しやすいコーティングからなり、前記コア繊維及び／又は耐食性コーティング付きのコア繊維は、繊維長さ方向に沿って引張応力状態にあり、前記腐食しやすいコーティングは、繊維長さ方向に沿って圧縮応力状態にあり、コア繊維及び／又は耐食性コーティング付きのコア繊維と腐食しやすいコーティングは、繊維長さ方向に沿って引張及び圧縮平衡状態にあり、前記腐食しやすいコーティングは、コア繊維及び／又は耐食性コーティング付きのコア繊維の外に覆われる。その調製方法は、コア繊維又は耐食性コーティング付きのコア繊維に引張力を加えてから、その表面に領域を設定して腐食しやすいコーティングを調製し、引張力を除去して、サンプルが得られる。その応用は、それをコンクリートに用いることを含む。本発明は、初めてコンクリートへ腐食しやすいコーティング付きのコア繊維を添加し、性能の優れた製品を取得することを提出する。【選択図】図３
2022502339.tif 000002
【特許請求の範囲】
【請求項１】
コア繊維及び／又は耐食性コーティング付きのコア繊維、腐食しやすいコーティングからなり、
前記コア繊維及び／又は耐食性コーティング付きのコア繊維は、繊維長さ方向に沿って引張応力状態にあり、
前記腐食しやすいコーティングは、繊維長さ方向に沿って圧縮応力状態にあり、
コア繊維及び／又は耐食性コーティング付きのコア繊維と腐食しやすいコーティングは、繊維長さ方向に沿って引張及び圧縮平衡状態にあり、
前記腐食しやすいコーティングは、コア繊維及び／又は耐食性コーティング付きのコア繊維の外に覆われる腐食駆動型スマート繊維であって、
当該腐食駆動型スマート繊維は、１本の繊維からなるか、又は、複数本の繊維を撚り合わせて形成されたストランドからなる、ことを特徴とする腐食駆動型スマート繊維。
【請求項２】
同じ腐食環境で、前記腐食しやすいコーティングの腐食速度は、コア繊維よりも大きいか、及び／又は、
同じ腐食環境で、前記腐食しやすいコーティングの腐食速度は、耐食性コーティング付きのコア繊維の腐食速度よりも大きい、ことを特徴とする請求項１に記載の腐食駆動型スマート繊維。
【請求項３】
前記腐食駆動型スマート繊維は、コア繊維と腐食しやすいコーティングを含み、コア繊維の外の一部の位置又は全ての位置には、腐食しやすいコーティングが覆われるか、
又は
前記腐食駆動型スマート繊維は、耐食性コーティング、コア繊維と腐食しやすいコーティングを含み、前記コア繊維の外の一部の位置又は全ての位置には、耐食性コーティングが覆われ、コア繊維の外の一部の位置又は全ての位置には、耐食性コーティングが覆われる時、得られた材料はＡと定義され、Ａ表面の一部の位置又は全ての位置には、腐食しやすいコーティングが覆われるか、
又は
前記腐食駆動型スマート繊維は、コア繊維、腐食しやすいコーティング、耐食性コーティングを含み、前記コア繊維の外には、腐食しやすいコーティングが覆われ、前記腐食しやすいコーティングの一部の位置には、耐食性コーティングが覆われるか、
又は
前記腐食駆動型スマート繊維は、コア繊維と腐食しやすいコーティングを含み、コア繊維の外の一部の位置又は全ての位置には、腐食しやすいコーティングが覆われ、前記コア繊維の外の一部の位置は、コア繊維の端を含み、コア繊維の端には、腐食しやすいコーティングが覆われる時、端の腐食しやすいコーティングの外には、耐食性コーティングがさらに覆われるか、
又は
前記腐食駆動型スマート繊維は、耐食性コーティング、コア繊維、腐食しやすいコーティングを含み、前記コア繊維の外の一部の位置又は全ての位置には、耐食性コーティングが覆われ、コア繊維の外の一部の位置又は全ての位置には、耐食性コーティングが覆われる時、得られた材料はＡと定義され、Ａ表面の一部の位置又は全ての位置には、腐食しやすいコーティングが覆われ、Ａの端には、腐食しやすいコーティングが覆われる時、端の腐食しやすいコーティングの外には、耐食性コーティングがさらに覆われ、
そのうち、コア繊維及び／又は耐食性コーティング付きのコア繊維は、繊維長さ方向に沿って引張応力状態にあり、前記腐食しやすいコーティングは、繊維長さ方向に沿って圧縮応力状態にあり、
同じ腐食環境で、前記腐食しやすいコーティングの腐食速度は、コア繊維よりも大きいか、及び／又は、同じ腐食環境で、前記腐食しやすいコーティングの腐食速度は、耐食性コーティング付きのコア繊維の腐食速度よりも大きい、ことを特徴とする請求項１に記載の腐食駆動型スマート繊維。
【請求項４】
前記コア繊維は、無機繊維、ポリマー繊維のうちの少なくとも１つから選択され、前記コア繊維の相当径が２０ｍｍ以下で、好ましくは５ｍｍ以下である、ことを特徴とする請求項１に記載の腐食駆動型スマート繊維。
【請求項５】
前記耐食性コーティングの材質は、銅、ニッケル、クロム、カドミウム、銀、金元素のうちの少なくとも１つから選択される、ことを特徴とする請求項１に記載の腐食駆動型スマート繊維。
【請求項６】
前記腐食駆動型スマート繊維の断面形状は、円形、多角形、異形断面のうちの一つから選択され、前記異形断面は、溝形、十字形、井字形、三葉形、梅花形、星形のうちの少なくとも１つを含み、
前記腐食駆動型スマート繊維の表面は、押し込み又はリブ付き形状であってもよく、
前記腐食駆動型スマート繊維の外形は、平直形、プレスプリズム形、波形、フック形、ビッグヘッド形、ダブルビッグヘッド形、ダブル先形又は集約型である、ことを特徴とする請求項１に記載の腐食駆動型スマート繊維。
【請求項７】
前記コア繊維又は耐食性コーティングが覆われるコア繊維は、その標準電極電位が、腐食しやすいコーティングよりも大きいか、又は、その活性が、腐食しやすいコーティングよりも小さい、ことを特徴とする請求項２に記載の腐食駆動型スマート繊維。
【請求項８】
前記腐食駆動型スマート繊維は、腐食しやすいコーティング、コア繊維又は耐食性コーティング付きのコア繊維を含み、コア繊維又は耐食性コーティング付きのコア繊維の側面には、腐食しやすいコーティングが覆われるか、
又は
前記腐食駆動型スマート繊維は、腐食しやすいコーティング、コア繊維又は耐食性コーティング付きのコア繊維を含み、投錨端を除いてコア繊維又は耐食性コーティング付きのコア繊維の側面には、腐食しやすいコーティングが覆われる、ことを特徴とする請求項１から請求項７の何れか１項に記載の腐食駆動型スマート繊維。
【請求項９】
前記腐食しやすいコーティングは、鉄金属又は鉄合金であり、コア繊維は、鋼繊維であり、耐食性コーティングは、銅金属又は銅合金である、ことを特徴とする請求項１から請求項７の何れか１項に記載の腐食駆動型スマート繊維。
【請求項１０】
請求項１から請求項９の何れか１項に記載の腐食駆動型スマート繊維の調製方法であって、
コア繊維又は耐食性コーティング付きのコア繊維に引張力を加えてから、その表面に領域を設定して腐食しやすいコーティングを調製し、引張力を除去して、サンプルが得られ、加えられる引張力は、コア繊維又は耐食性コーティング付きのコア繊維担持力の１０％から９０％である、ことを特徴とする腐食駆動型スマート繊維の調製方法。
【請求項１１】
全体の腐食駆動型スマート繊維において、スマート繊維によって外界に加えられる予応力を最大化するために、それを取得するための最適な方法は、次のようになり、
腐食駆動型スマート繊維の横断面積が一定である場合、
2022502339.tif 000022
Ｆが最大に達する時、外界に対するスマート繊維の予応力作用が最大に達し、
コア繊維の軸方向力の最大値を求め、まず、Ｆの導関数を取り、次の式を取得し、
2022502339.tif 000023
2022502339.tif 000024
Ｖｆが１６式の条件を満たし、Ｆが最大値を取得でき、即ち、Ｆｍａｘを取得し、
そのうち、
2022502339.tif 000025
Ａｆは、コア繊維の断面積であり、
Ａは、スマート繊維の断面積である、ことを特徴とする請求項１０項に記載の腐食駆動型スマート繊維の調製方法。
【請求項１２】
請求項１から請求項９の何れか１項に記載の腐食駆動型スマート繊維の応用であって、
前記腐食駆動型スマート繊維をコンクリート又は繊維補強樹脂複合材料に用いることを含み、
前記腐食駆動型スマート繊維をコンクリートに用いる時、前記腐食駆動型スマート繊維がコンクリートに投錨され、その腐食駆動条件は、コンクリートの使用環境である、ことを特徴とする請求項１から請求項９の何れか１項に記載の腐食駆動型スマート繊維。
【請求項１３】
前記腐食駆動型スマート繊維をコンクリートに用いる時、その用量は、０．０１〜２０ｖ％である、ことを特徴とする請求項１２に記載の腐食駆動型スマート繊維の応用。
【発明の詳細な説明】
【技術分野】
【０００１】
本発明は、腐食駆動型スマート繊維及びその調製方法及び応用に関し、土木工学の技術分野に属する。
【背景技術】
【０００２】
コンクリート材料は現在、世界最大かつ最も広く使用されている人工建材であるが、脆性、低引張強度、低極限伸びなどの独自の材料の欠点により、使用中や周囲の環境の影響を受けて、ひび割れや局部的な損傷が発生しやすく、空気、水、塩化物イオンなどの腐食性媒体がひび割れに沿って構造内部に侵入し、棒鋼を腐食させ、工学構造の耐用年数を短縮し、構造物の安全性を危険にさらす。工学建設技術の継続的な革新により、油圧ダム、鉄道工学、高速道路橋、港湾および海洋工学、トンネルおよび鉱山工学、パイプライン工学、原子力工学などは、コンクリートの性能に対してより高い要件を提唱している。そのため、繊維補強コンクリートが誕生しており、繊維を投入してひび割れの発生を防止・抑制し、その発達により、コンクリートの耐亀裂性能、靭性、不浸透性能を向上させることができる。
【０００３】
しかし、コンクリートの伸びや強度が低いという欠点があるため、炭素繊維や鋼繊維などの高強度・高弾性率繊維を使用しても脆性亀裂の問題を解決することは困難であるが、低弾性率の有機繊維は、この問題を解決するのがより困難である。主な理由は、温度や湿度の変化、不均一な沈下、外部荷重の作用でコンクリート構造物にひびが入ると、繊維の応力が小さくなり、それ自体の強度にはほど遠いためであり、ひび割れ応力の増加に伴い、微視的な亀裂はさらに増加し、拡大している。したがって、繊維の投入は、小さな亀裂応力範囲内で、コンクリートの耐亀裂性能を向上させ、亀裂幅を縮小することしかできず、亀裂が発生すると、繊維は亀裂を修復および復帰させることができない。ひび割れが時間内に復帰できなければ、元のマイクロひび割れがマクロひび割れに発展し、腐食性媒体がこれらのひび割れから建物に入り、棒鋼をすばやく腐食して、建物の安全性と耐用年数に影響を与える。
【０００４】
コンクリートのひび割れの修復は、学術界や工学界で常に関心と研究のホットスポットであり、コンクリートのひび割れが発生すると、手作業による検査と修復だけで、高い技術的要件だけでなく、実施が難しく、操作が面倒である。そのため、自己修復コンクリートが誕生しており、関連する国内外の文献にあるセメントコンクリートの自己修復方法に関するレポートを見ると、現在、３つの主要なカテゴリがある。
１．１結晶沈着法
修復メカニズムによると、この方法は、鉱物結晶化沈殿法、セメントベースの浸透結晶化法、および微生物結晶化法の３つの方法に分けられる。
【０００５】
（１）鉱物結晶沈殿法
メカニズム：結晶化沈殿法による亀裂修復の要因の１つは、亀裂水、非水和セメント粒子及びその他の鉱物添加剤（例えば、Ｃ３Ｓ、Ｃ２Ｓ等）が水和し続けて、水和生成物の沈着が生成され、亀裂を修復し、この修復はほとんど効果がないが、支配的な要因は、水溶性ＣＯ２が微溶性のＣａ（ＯＨ）２とＣａＣＯ３の結晶沈殿を生成することにより、亀裂を復帰し封じることである。
【０００６】
鉱物結晶沈殿法の問題点は、この方法の復帰機能がコンクリートの年齢、亀裂サイズ、数、分布、特定の環境に大きく影響されることであり、復帰期間は長く、年齢の長いコンクリートの復帰機能は基本的に失われ、幅が０．１５ｍｍを超える亀裂は基本的に復帰が困難である。
【０００７】
（２）セメントベースの浸透結晶化法
メカニズム：セメントベースの透過性結晶材料は、通常のポルトランドセメント、石英砂、および活性官能基を持つ化合物で構成され、透過性結晶材料と混合されたコンクリートが乾燥する時、活性官能基は休止状態になり、コンクリートにひび割れ、水が浸透し、ひび割れのＣａ２＋濃度がある程度低下すると、活性官能基が重縮合反応して新しい結晶を形成し、ひび割れは自動的に充填されて迅速に修復される。
【０００８】
セメントベースの浸透結晶化法には、亀裂の自己修復幅が限られており、０．４ｍｍ幅を超えるひび割れの修復効果が良くないという問題がある。
【０００９】
（３）微生物結晶化法
メカニズム：微生物修復技術は、特定の無害なバクテリア（好気性好アルカリ性桿菌）をコンクリート材料に投入しており、非破壊コンクリートの内部は高アルカリで無酸素の環境であり、バクテリアは休眠状態にある。コンクリート構造が損傷してひびが入ると、酸素と水の浸透によって細菌の胞子が活性化され、代謝プロセスでＣＯ２が生成され、コンクリート材料のＣａ２＋が反応して炭酸カルシウム結晶を形成し、ひび割れが密閉されて修復される。
【００１０】
微生物結晶化法は、亀裂の自己復帰幅が限られており、０．５ｍｍ未満のひび割れしか修復できず、このタイプの細菌は、作業環境と温度に一定の要件があり、使用時間と寿命は比較的短い（約１年）という問題がある。
【００１１】
１．２補修剤の充填方法
この方法は、スマートバイオニック自己復帰コンクリートに用い、補修剤担体のタイプに応じてマイクロカプセル法と中空繊維（中空光ファイバーまたは中空糸）法に分けられる。
【００１２】
両者が類似する修復メカニズムを有する。補修用接着剤を充填したマイクロカプセル及び中空繊維をコンクリートに注入して、使用中のコンクリート構造に損傷やマイクロクラックが発生すると、クラックが通過したところでマイクロカプセル及び中空繊維が破裂し、クラックから補修剤が流出し、ひび割れに浸透し、コンクリートに分散した触媒と接触して固化・硬化し、ひび割れを素早く密閉し、自己修復を実現する。
【００１３】
補修剤の充填方法の問題は、この方法は非常に複雑な修復システムであり、修復剤は、有機合成、高分子化学、ファインケミカル産業、マイクロカプセル／中空繊維技術、注入技術などをカバーしており、まだ実験研究段階にあり、多くの問題があり、主に以下のような問題がある。第１に、キャリア投入数の問題があり、数が多すぎると、コンクリート自体の強度に影響し、数が少なすぎると、隙間を埋めることができず、第２に、キャリアの破壊ひずみの問題があり、破壊ひずみが大きすぎると、キャリアが破れないようになり、接着剤が時間内に流出できなくなり、破壊ひずみが小さすぎると、攪拌中にキャリアが壊れやすくなり、接着剤が事前に流出し、第３に、コンクリートマトリックス、補修剤担体と接着剤の適合性、補修剤の長期安定性、ひび割れの流動性、硬化の適時性などの問題がある。
【００１４】
１．３形状記憶合金ドライブクロージャー法（ＳＭＡ法）
この方法は、補修剤充填法と組み合わせて生まれ、理想的な自己修復効果を実現するためには、コンクリートのひび割れ幅を制御しなければならない。そうしないと、多数の修理用キャリアが必要になり、コンクリートの性能に影響を及ぼす。また、コンクリートのひび割れが広すぎると、毛細管の吸引力が低下し、繊維管の上のひび割れが接着剤を吸収しにくくなり、重力の作用で接着剤が継ぎ目に沿って流出し、ひび割れ面に接着剤が少なく、修復効果が低いため、理想的な自己修復効果を得るには、コンクリートのひび割れ幅を制御する必要がある。外部刺激を感じて積極的に変形し、駆動力を発揮できる既存のスマート材料である形状記憶材料には、主に形状記憶合金や形状記憶ポリマーがあるが、記憶ポリマーは変形回復力が小さく、自己復帰駆動には適しておらず、形状記憶合金は、その高強度と大きな復元力により、自己復帰によって駆動することができる。
【００１５】
メカニズム：ＳＭＡ法は、コンクリート内部に事前に埋め込まれた形状記憶合金ワイヤーを加熱することにより、それを収縮と変形を刺激し、ひび割れを閉じるための駆動力を提供する。この方法は、構造に予圧力を加えることによってひび割れ幅を積極的に調整するが、これは上記の方法の範囲を超えている。
【００１６】
形状記憶合金の駆動閉鎖法の問題は、形状記憶合金は熱変形可能な材料であるため、合金ワイヤの収縮を刺激するために通電および加熱する必要があり、ひび割れ閉鎖を駆動するには一連のサポート装置が必要であり、ドライブと制御システム全体が複雑で面倒である。ＳＭＡ材料自体の抵抗は大きくないため、通電と加熱には比較的大きな電流が必要であり、電源とワイヤの要件は非常に高くなる。加熱温度は、ＳＭＡの形状回復とコンクリートの力学性能に大きな影響を及ぼす。コンクリートの熱伝導により、ＳＭＡの温度制御は技術的に困難であり、温度が低すぎると、ＳＭＡの駆動が困難になり、過度の加熱と不均一な加熱により、コンクリートの温度亀裂が再び発生する。また、亀裂を駆動し閉じて自己修復を実現するには、大量のＳＭＡを投入する必要があるが、ＳＭＡは通常の鋼の７００倍の高価であり、この点だけで、コンクリートへのＳＭＡ法の適用を抑えるのに十分である。
【００１７】
上記のように、コンクリート構造の亀裂欠陥によって引き起こされる経済的損失と安全上の脅威を減らすために、コンクリートの亀裂欠陥によって引き起こされる損傷を修復することが急務である。現在の修復方法の中で、セメントベースの透過性結晶材料の適用は、比較的成功したスマート型修復材料であるが、ひび割れ幅によって修復効果が制限される他の方法は、基本的に修復メカニズムが複雑すぎるか、実験的な調査段階にとどまるか、又は、修復効果が良くない。したがって、理想的な自己修復効果を実現するためには、コンクリートのひび割れ幅の制御が非常に重要である。
【発明の概要】
【００１８】
本発明は、従来技術の欠陥に対して、腐食駆動スマート繊維とその調製方法及び応用を提出する。
【００１９】
本発明は、腐食駆動型スマート繊維であり、コア繊維及び／又は耐食性コーティング付きのコア繊維、腐食しやすいコーティングからなり、前記コア繊維及び／又は耐食性コーティング付きのコア繊維は、繊維長さ方向に沿って引張応力状態にあり、前記腐食しやすいコーティングは、繊維長さ方向に沿って圧縮応力状態にあり、コア繊維及び／又は耐食性コーティング付きのコア繊維と腐食しやすいコーティングは、繊維長さ方向に沿って引張及び圧縮平衡状態にあり、前記腐食しやすいコーティングは、コア繊維及び／又は耐食性コーティング付きのコア繊維の外に覆われる。
【００２０】
好適な技術的手段として、同じ腐食環境で、前記腐食しやすいコーティングの腐食速度は、コア繊維よりも大きいか、及び／又は、同じ腐食環境で、前記腐食しやすいコーティングの腐食速度は、耐食性コーティング付きのコア繊維の腐食速度よりも大きい。
【００２１】
好適な技術的手段として、本発明は、腐食駆動型スマート繊維であり、
前記腐食駆動型スマート繊維は、コア繊維と腐食しやすいコーティングを含み、コア繊維の外の一部の位置又は全ての位置には、腐食しやすいコーティングが覆われる、
又は
前記腐食駆動型スマート繊維は、耐食性コーティング、コア繊維と腐食しやすいコーティングを含み、前記コア繊維の外の一部の位置又は全ての位置には、耐食性コーティングが覆われ、コア繊維の外の一部の位置又は全ての位置には、耐食性コーティングが覆われる時、得られた材料はＡと定義され、Ａ表面の一部の位置又は全ての位置には、腐食しやすいコーティングが覆われる、
又は
前記腐食駆動型スマート繊維は、コア繊維、腐食しやすいコーティング、耐食性コーティングを含み、前記コア繊維の外には、腐食しやすいコーティングが覆われ、前記腐食しやすいコーティングの一部の位置には、耐食性コーティングが覆われる、
又は
前記腐食駆動型スマート繊維は、コア繊維と腐食しやすいコーティングを含み、コア繊維の外の一部の位置又は全ての位置には、腐食しやすいコーティングが覆われ、前記コア繊維の外の一部の位置は、コア繊維の端を含み、コア繊維の端には、腐食しやすいコーティングが覆われる時、端の腐食しやすいコーティングの外には、耐食性コーティングがさらに覆われる、
又は
前記腐食駆動型スマート繊維は、耐食性コーティング、コア繊維、腐食しやすいコーティングを含み、前記コア繊維の外の一部の位置又は全ての位置には、耐食性コーティングが覆われ、コア繊維の外の一部の位置又は全ての位置には、耐食性コーティングが覆われる時、得られた材料はＡと定義され、Ａ表面の一部の位置又は全ての位置には、腐食しやすいコーティングが覆われ、Ａの端には、腐食しやすいコーティングが覆われる時、端の腐食しやすいコーティングの外には、耐食性コーティングがさらに覆われ、
そのうち、コア繊維及び／又は耐食性コーティング付きのコア繊維は、繊維長さ方向に沿って引張応力状態にあり、前記腐食しやすいコーティングは、繊維長さ方向に沿って圧縮応力状態にあり、
同じ腐食環境で、前記腐食しやすいコーティングの腐食速度は、コア繊維よりも大きいか、及び／又は、同じ腐食環境で、前記腐食しやすいコーティングの腐食速度は、耐食性コーティング付きのコア繊維の腐食速度よりも大きい。
【００２２】
本発明は、腐食駆動型スマート繊維であり、前記コア繊維は、無機繊維、ポリマー繊維のうちの少なくとも１つから選択され、前記コア繊維の相当径が以下２０ｍｍで、好ましくは以下５ｍｍである。前記の相当径は、繊維横断面積を円断面の直径に変換されたものである。
【００２３】
本発明は、腐食駆動型スマート繊維であり、前記無機繊維はＣ繊維、ガラス繊維、鉱物繊維、玄武岩繊維、セラミック繊維、金属繊維のうちの少なくとも１つから選択され、前記金属繊維は、鋼繊維、Ｍメッキ鋼繊維、ステンレス繊維、銅合金繊維、チタン合金繊維、ニッケル合金繊維のうちの少なくとも１つから選択され、前記のＭは、銅、ニッケル、クロム、錫、カドミウム、銀元素のうちの少なくとも１つから選択される。
【００２４】
前記ポリマー繊維は、ポリプロピレン繊維、ポリアクリロニトリル繊維、ポリビニルアルコール繊維、ポリエチレン繊維、アラミド繊維、ポリエステル繊維、ナイロン繊維のうちの少なくとも１つから選択される。
【００２５】
本発明は、腐食駆動型スマート繊維であり、前記耐食性コーティングの材質は、銅、ニッケル、クロム、カドミウム、銀、金元素のうちの少なくとも１つから選択される。コア繊維は、鋼製繊維である時、その耐食性コーティングの材質は、銅、ニッケル、クロム、カドミウム、銀、金元素のうちの少なくとも１つから選択される。コア繊維は鋼製繊維である時、メッキまたはコーティングによって耐食性コーティングを調製する。
【００２６】
本発明は、腐食駆動型スマート繊維であり、前記コア繊維又は耐食性コーティングが覆われるコア繊維は、その標準電極電位が、腐食しやすいコーティングよりも大きいか、又は、その活性が、腐食しやすいコーティングよりも小さい。
【００２７】
本発明は、腐食駆動型スマート繊維であり、
前記腐食駆動型スマート繊維は、腐食しやすいコーティング、コア繊維又は耐食性コーティング付きのコア繊維を含み、コア繊維又は耐食性コーティング付きのコア繊維の側面には、腐食しやすいコーティングが覆われる、
又は
前記腐食駆動型スマート繊維は、腐食しやすいコーティング、コア繊維又は耐食性コーティング付きのコア繊維を含み、投錨端を除きてコア繊維又は耐食性コーティング付きのコア繊維の側面には、腐食しやすいコーティングが覆われる。
【００２８】
本発明は、腐食駆動型スマート繊維であり、
前記腐食しやすいコーティングは、鉄金属又は鉄合金であり、コア繊維は、鋼繊維であり、耐食性コーティングは、銅金属又は銅合金である。
【００２９】
本発明は、腐食駆動型スマート繊維の調製方法であり、コア繊維又は耐食性コーティング付きのコア繊維に引張力を加えてから、その表面に領域を設定して腐食しやすいコーティングを調製し、引張力を除去して、サンプルが得られ、加えられる引張力は、コア繊維又は耐食性コーティング付きのコア繊維担持力の１０％から９０％である。調製方法に記載の耐食性コーティング付きのコア繊維には、少なくとも２つの状況を含み、状況１は、耐食性コーティングがコア繊維表面に均一に覆われ、状況２は、コア繊維表面には領域を設定して耐食性コーティングを塗布する。工業の適用時、端に耐食性コーティングを設置する必要があれば、得られたサンプルの端に１層の耐食性コーティングをさらに塗布する。
【００３０】
腐食しやすいコーティングの局所的な位置で、耐食性コーティングを覆う必要がある時、サンプル表面の設定位置に耐食性コーティングを直接調製してもよい。
【００３１】
本発明は、腐食駆動型スマート繊維の調製方法であり、
全体の腐食駆動型スマート繊維において、スマート繊維によって外界に加えられる予応力を最大化するために、それを取得するための最適な方法は、次のようになり、
腐食駆動型スマート繊維の横断面積が一定である場合、
2022502339.tif 000003
Ｆが最大に達する時、外界に対するスマート繊維の予応力作用が最大に達し、
コア繊維の軸方向力の最大値を求め、まず、Ｆの導関数を取り、次の式を取得し、
2022502339.tif 000004
2022502339.tif 000005
2022502339.tif 000006
Ｖｆが１６式の条件を満たし、Ｆが最大値を取得でき、即ち、Ｆｍａｘを取得する。
【００３２】
本発明は、腐食駆動型スマート繊維の適用であり、前記腐食駆動型スマート繊維をコンクリート又は繊維補強樹脂複合材料に用いることを含む。
本発明は、腐食駆動型スマート繊維の適用であり、前記腐食駆動型スマート繊維をコンクリートに用いる時、その腐食駆動条件は、コンクリートの使用環境である。コンクリートの使用環境では、Ｈ２Ｏ／Ｏ２、Ｃｌ−、ＳＯ４−２等が主な腐食性媒体であるか、又は、酸性腐食性物質は主な腐食性媒体である。これらの腐食性媒体は、腐食駆動型スマート繊維を駆動してスマート化を示す前提条件の一つである。工業又は工学の適用時、コンクリートの使用環境に応じて、スマート繊維のコア繊維材質、耐食性コーティング材質、腐食しやすいコーティング材質をさらに調整する。
【００３３】
本発明は、腐食駆動型スマート繊維の適用であり、腐食駆動型スマート繊維がコンクリートに投錨される。投錨方式は、接着投錨及び／又は機械投錨のうちの少なくとも１つであってもよい。
【００３４】
本発明は、腐食駆動型スマート繊維の適用であり、前記腐食駆動型スマート繊維をコンクリートに用いる時、その用量は、０．０１〜２０ｖ％である。
【００３５】
本発明は、腐食駆動型スマート繊維の適用であり、前記腐食しやすいコーティングの材質は、好ましくは、腐食しやすい鉄金属材料（例えば、元素鉄、低炭素鉄、鉄合金等）、有害物質（例えば、炭素、窒素、リン、シリコンおよび他の有害な微量元素）がドープされた電気化学腐食の形成しやすい鉄基金属材料又は粒界腐食の形成しやすい合金である。
【００３６】
本発明に記載の腐食しやすいコーティングは、単層材料、多層材料又は傾斜機能材料で構成することができる。
【００３７】
本発明に記載の腐食駆動型スマート繊維の断面形状は、円形、多角形、異形断面（溝形、十字形、井字形、三葉形、梅花形又は星形を含み）であってもよく、軸線の形状は、波状にすることができ、表面は、押し込み又はリブ付き形状であってもよい。
【００３８】
本発明に記載の腐食駆動型スマート繊維は、１本の繊維構成からなるか、又は、複数本の繊維を撚り合わせて形成されたストランドからなる。
【００３９】
本発明に記載の腐食駆動型スマート繊維におけるコア繊維は、１本の繊維からなるか、又は、複数本の繊維を撚り合わせて形成されたストランドからなる。
【００４０】
本発明に記載の腐食駆動型スマート繊維は、ターゲット本体に投錨端を形成し、フルメッキエンドフック型、ベアエンドストレートフック型、ベアエンドベントフック型、エンドピアアンカー型、エンドフラットヘッドアンカー型がある。
【００４１】
本発明に記載の腐食駆動型スマート繊維の外形は、平直形、プレスプリズム形、波形、フック形、ビッグヘッド形、ダブルビッグヘッド形、ダブル先形又は集約型である。
【００４２】
本発明では、コーティングの全て又は一部は、多層であってもよく、複合コーティングであってもよい。
【００４３】
本発明は、腐食性コーティングが完全に腐食されたときに、コア繊維およびコンクリートが投錨力の伝達点を失い、コンクリートに作用するコア繊維の力が失われるのを防ぐことであり、図７に示すように、コア繊維の付勢力を永続的に有効にするには、投錨端を端に設定するか、投錨点を長いスマート繊維の複数の場所に設定するのが最適である。
【００４４】
本発明は、腐食駆動型スマート繊維の適用であり、前記腐食駆動型スマート繊維をコンクリートに用いる時、その施工および保守方法は、既存のコンクリートと完全に同じである。
【００４５】
原理と利点
本発明は、腐食コーティング付きのコア繊維をコンクリートに添加することを初めて提案する。コンクリートの投錨効果により、使用中初期の防食・ひび割れ防止能力は、既存のコンクリートに相当し、腐食コーティング付きのコア繊維が腐食し始めると、亀裂が完全に閉じるまで発生した亀裂を徐々に修復する機能を発揮することにより、コンクリートの耐用年数が大幅に延長される。同時に、腐食性コーティング付きのコア繊維をコンクリートに添加すると、コンクリートの早期ひび割れの可能性をさらに減らし、コンクリート構造の機械的特性、耐久性、および使用安全性を向上させることができ、低弾性ポリマー繊維コンクリート部材の耐亀裂性を改善することは非常に役立つ。
【００４６】
本発明は、腐食駆動型スマート繊維及び自己復帰コンクリートを提出し、その原理は、プレテンションのコア繊維表面に塗布された腐食しやすいコーティングにスマート繊維（そのうち、コア繊維は腐食しにくく、腐食しやすいコーティングが腐食しやすい）を調製し、スマート繊維の形状回復は、環境内の腐食性媒体の腐食によって刺激され、予圧力がコンクリートに加えられ、コンクリートの亀裂閉鎖に力を提供する。さらに、腐食しやすいコーティングの腐食がより深刻になるほど、加えられた予応力が大きくなり、予応力が十分に大きい場合は、亀裂が復帰される。予応力を加えることにより、コンクリート構造の機械的特性、耐久性、使用安全性が向上し、形状記憶材料の新しい設計アイデアが提供され、コンクリートなどの複合材料の自己修復、自己復帰の新しい概念が提供される。
【００４７】
本発明は、腐食駆動形状記憶機能を有する繊維であり、環境中にコンクリートに入る腐食性媒体を通してスマート繊維を駆動して収縮および変形させ、コンクリートに予応力を加え、コンクリートの亀裂を機械的に閉じ、コンクリートのスマート自己復帰のための新しい方法を提供し、コンクリート材料の任意の位置および任意の方向に予応力を加えるための新しいアイデアを提供する。
【００４８】
本発明の腐食駆動型スマート繊維の調製およびその自己復帰コンクリートの基本的な原理
調製方法
腐食駆動型スマート繊維（本発明では、スマート繊維と称し）は、コア繊維と腐食しやすいコーティングからなり、そのうち、コア繊維材料は、耐食性材料または耐食性コーティングの材料で構成され、腐食しやすいコーティング材料は、環境中の腐食性媒体によって腐食された材料で構成されている。スマート繊維の調製方法を図１に示し、調製ステップをａ〜ｄ順番に行う。
【００４９】
2022502339.tif 000007
【００５０】
形状回復メカニズム
スマート繊維形状の回復メカニズムを図２に示し、腐食性媒体環境では、腐食しやすいコーティングが腐食し、断面損失があると、スマート繊維は回復を開始し、回復プロセスはａ〜ｃ順番に行う。図ａは、スマート繊維が腐食されない状態にあり、コア繊維と腐食しやすいコーティングが元の平衡状態にあることを示し、図ｂは、腐食性媒体環境では、腐食しやすいコーティングが先ず腐食性媒体に接触し、腐食して荷重に耐えるのが難しい腐食生成物を生成することを示している。コア繊維は強力な耐食性を持ち、断面と強度を失うことはない。腐食後の腐食しやすいコーティングの有効断面厚さが小さくなり、コア繊維の弾性復元力の作用下で、残りの腐食しやすいコーティングの圧縮応力と圧縮変形が増加し続け、それに伴って、コア繊維が収縮し続け、徐々に初期の長さに近づく。図ｃに示されたように、腐食しやすいコーティングが完全に腐食すると、コア繊維が元の長さに戻り、一回の１方向のメモリ効果が完了し、このときのコア繊維は無応力状態にある。
【００５１】
したがって、腐食駆動型スマート繊維は、形状記憶機能を持つために２つの基本的な条件を満たす必要がある。
１、コア繊維は軸方向に沿って予引張ひずみを蓄積し、腐食性コーティングには予圧縮ひずみが蓄積され、２つは張力と圧縮平衡状態にある。
２．腐食しやすいコーティング材料は、環境中の腐食性媒体によって腐食しやすい材料で構成する必要があるが、コア繊維は、耐食性材料または耐食性コーティングで塗布された材料で構成される。
【００５２】
自己復帰コンクリートの基本的な原理
予応力を加えるスマート繊維の基本的な条件と原理
温度、湿度、外力などによりコンクリート構造に亀裂が入り、亀裂欠陥箇所のスマート繊維が環境中の腐食性媒体によって腐食され、形状回復が激励されてコンクリートに予圧力が加えられ、亀裂閉鎖に力を提供する。腐食駆動型スマート繊維の自己復帰の原理を図３に示し、自己復帰プロセスはａ〜ｃ順番に行う。図ａは、コンクリートに亀裂が入っているが、スマート繊維は腐食しておらず、安定した状態にあることを示している。図ｂは、亀裂の腐食しやすいコーティングが腐食性媒体と化学的または電気化学的に反応し、スマート繊維が刺激され収縮し、接着領域（腐食されない腐食しやすいコーティングとコンクリートとの接着投錨界面）により荷重が伝達され、コンクリートに予圧力が加えら、腐食しやすいコーティングの腐食度が高いほど、閉鎖力が大きくなり、亀裂幅が狭くなることを示している。図ｃに示されたように、腐食しやすいコーティングがある程度腐食すると、ひび割れ面に作用する閉鎖力が十分に大きくなる時、亀裂が閉じ、腐食性媒体がチャネルに入り、腐食が停止して自己復帰の保護機能を実現する。このとき、コア繊維の収縮力と予圧力の上昇が止まる。
【００５３】
ただし、穴などの欠陥がある場合は、腐食性媒体が材料内部に侵入し、スマート繊維を腐食し続ける可能性があり、腐食しやすいコーティングとコンクリートとの接着投錨界面は減少し続け、コンクリートの予圧力と予応力領域が増加し続ける。投錨界面がスマート繊維の収縮によって引き起こされる引っ張り力に耐えるのに十分でない場合、スマート繊維は引き抜かれ、予応力を加えることは失敗する。または、亀裂がスマート繊維の端に近づくと、端領域の腐食しやすいコーティング表面が腐食し、端投錨が失敗して、スマート繊維がコンクリートに予応力を効果的に与えず、亀裂が再び開く。
【００５４】
スマート繊維が予応力をコンクリートにより効果的に加えるには、スマート繊維の端に信頼性の高い投錨端を残すのが最適である。図３に示されたように、コア繊維の両端に塗布されていない露出端を残し、投錨端の信頼性を確保するために、両端にエンドフックが残されている。繊維の端に亀裂が分布しているか、腐食しやすいコーティングが完全に腐食しているかに関係なく、信頼性の高い投錨端により、繊維が引き抜かれにくくなり、予応力の効果が保証され、コンクリートの耐亀裂性を向上させる。
【００５５】
スマート繊維及びコンクリートの内力の理論計算
スマート繊維の内力の理論計算
基本的な仮定
スマート繊維は、細長比が十分に大きい一方向の複合材料であるため、スマート繊維の内力の計算を簡略化するために、次の仮定を行うことができる。
１）腐食しやすいコーティングがコア繊維に均一に塗布され、
２）コア繊維と腐食しやすいコーティングとの界面は、うまく組み合わされ、２つは良好な化学的適合性を持っており、
３）コア繊維と腐食しやすいコーティングの横向ひずみの影響を無視し、ポアソン比は、式の導出に含まれず、
４）コア繊維と腐食しやすいコーティングの受ける力は、線形弾性状態にあり、
５）構造ユニットは、正の張力と負の圧力がかかっている。
【００５６】
スマート繊維の内力の式の導出
2022502339.tif 000008
2022502339.tif 000009
2022502339.tif 000010
【００５７】
スマート繊維の予応力の蓄積最適化
2022502339.tif 000011
Ｆが最大に達する時、外界に対するスマート繊維の予応力作用が最大に達する。
【００５８】
コア繊維の軸方向力の最大値を求め、まず、Ｆの導関数を取り、次の式を取得し、
2022502339.tif 000012
【００５９】
2022502339.tif 000013
2022502339.tif 000014
Ｖｆが１６式の条件を満たし、Ｆが最大値を取得でき、即ち、Ｆｍａｘを取得する。
【００６０】
工学の適用時、式１６の計算値が５ｖ％〜９５ｖ％の範囲内にない時、コア繊維の体積分率Ｖｆを５ｖ％〜９５ｖ％に調整するのが最適である。
【００６１】
スマート繊維コンクリートの内力の計算
スマート繊維が複雑な作業条件で役割を発揮し続けることを確保するために、恒久的な投錨端を残したスマート繊維がコンクリートにドープされ、スマート繊維が形状を回復する時、コンクリートに加えられた予応力を予測する。前記恒久的な投錨端は、次の２つの状況がある。
2022502339.tif 000015
状況２：前記腐食駆動型スマート繊維は、コア繊維、腐食しやすいコーティング、耐食性コーティングからなり、前記恒久的な投錨端は、コア繊維表面が腐食しやすいコーティングで覆われ腐食しやすいコーティングの外には耐食性コーティングが覆われる箇所であり、同時に前記コア繊維がコンクリートに位置し、そのうち、いずれか一つの恒久的な投錨端の長さをｌとして定義され、
計算を簡略化するために、軸方向応力の大きさに対するポアソン比の影響は考慮されていない。
【００６２】
基本的な仮定
スマート繊維とコンクリートとの相互作用力の計算を簡略化するために、次の仮定が行われる。
１）スマート繊維がコンクリート部材に一方向に均一に配置され、
１）軸方向応力大きさに対するポアソン比の影響は考慮されておらず、
２）恒久的な投錨端がコンクリートとしっかりと結合され、滑らなく、
３）腐食しやすいコーティング腐食生成物に対する力の影響は考慮されておらず、
コンクリートの予圧力
2022502339.tif 000016
2022502339.tif 000017
【００６３】
2022502339.tif 000018
【図面の簡単な説明】
【００６４】
【図１】は、スマート繊維調製プロセス概略図である。
【図２】は、腐食駆動型スマート繊維の形状回復メカニズム図である。
【図３】は、腐食駆動型スマート繊維の自己復帰の原理図である。
【図４】は、コア繊維弾性回復力の作用での腐食しやすいコーティングの力平衡プロセス図である。
【図５】は、実施例１の計算プロセスにおけるコンクリート予応力に対するスマート繊維のドープ量と初期引張応力の変化の影響図である。
【図６】は、本発明によって設計されたスマート繊維の幾つかの構造概略図である。
【図７】は、投錨点の配置図である。
【図８】は、実施例１のコンクリート試験部材の構造概略図である。
【発明を実施するための形態】
【００６５】
材料の基本的なパラメータ
上記の内力計算式により、スマート繊維のコア繊維は、銅メッキ鋼繊維（直径０．２ｍｍ、銅メッキ量を考慮しない）を用い、腐食しやすいコーティングは、金属鉄を用い、コア繊維と腐食しやすいコーティングの断面積は、１：１である時、スマート繊維の予応力蓄積が最大に達する。コンクリートにおけるスマート繊維のドープ量は、４ｖ％であり、スマート繊維とコンクリートの基本的なパラメータを表１に示す。
【００６６】
2022502339.tif 000019
予応力が完全に解放された時のコンクリートの軸方向応力の状況
仮に、スマート繊維がコンクリートに一方向に均一に配置され、腐食しやすいコーティング断面が完全に損失され、スマート繊維の形状回復によってコンクリートに加えられる予応力が最大値に達する。
【００６７】
2022502339.tif 000020
上記の計算結果から、４％ドープ量のスマート繊維がコンクリートに解放された最大預圧縮応力は、９．３ＭＰａに達し、スマート繊維の体積分率とコア繊維の初期引張力を増加し続けて、コンクリートに加えられる予応力が増加し続ける。
【００６８】
2022502339.tif 000021
【００６９】
上記の設計と計算に従って、以下のようなコンクリート試験部材を調製する。
実施例１
図８に示されたように、コンクリート試験部材の特徴は、以下のようになる。コンクリート試験部材の寸法は、２００ｍｍ×２０ｍｍ×４０ｍｍ（長さ×幅×高さ）であり、試験部材の長さ方向に垂直な厚さ０．３ｍｍの吸収性ティッシュペーパーでＡとＢの２つの部分に分かれ、吸収性ティッシュペーパーは、試験部材の貫通亀裂シミュレートして腐食媒体チャネルを形成する。試験部材のＡとＢの２つの部分は、長さ１８０ｍｍ、直径０．２８ｍｍの２０本の形状記憶鋼繊維で接続され、各本のスマート繊維のコア繊維は、直径０．２ｍｍ、強さ３０００ＭＰａの銅メッキ鋼繊維を用い、コア繊維の初期引張応力は２０００Ｍｐａであり、腐食しやすいコーティングは電気メッキされた鉄金属であり、厚さは０．０４ｍｍである。２０本の繊維は、周辺に寄せて配置され、吸収性ティッシュペーパーを垂直に通過させ、吸水チャネルとして各本の繊維の中間セクションに長さ５０ｍｍ、厚さ０．２ｍｍの吸収性ティッシュペーパーを包むことにより、スマート繊維の腐食しやすい層の腐食速度を増加させ、形状スマート繊維の回復速度をスピードアップする。
試験部材を６ｗｔ％の塩化ナトリウム溶液に浸漬し、４８時間後、ひび割れでティッシュペーパーから少量の黄褐色の鉄錆が染み出し、測定後に亀裂の幅が狭くなっていることが分かる。試験部材のＡとＢの２つの部分の間の吸収性ティッシュペーパーの鉄錆を除き、そして、塩化ナトリウム溶液に４８時間浸漬し続けた後、ひび割れでティッシュペーパーから染み出した黄褐色の鉄錆は、前回よりも少なくなり、測定後、亀裂の幅がさらに狭くなっていることが分かる。さらに浸漬を続け、１５日後、ひび割れから黄褐色の鉄錆が染み出すことはなく、ひび割れは基本的に閉じられたことが分かる。これは、腐食が塩化ナトリウム溶液における形状記憶鋼繊維の電気化学的腐食（鉄コーティングが錆びている）を駆動することを表明し、スマート繊維の形状が電気化学的腐食の駆動で回復し、結果として生じる回復力が試験部材のＡ部分とＢ部分が相互に近づいて、腐食媒体チャネルである吸収性ティッシュペーパーを近づけて絞り、薄くして、吸収性ティッシュペーパーの流通性を減らす。スマート繊維の鉄コーティングがより錆びるほど、スマート繊維の回復力が大きくなり、最後に吸収性ティッシュペーパーが流通性を有しないまで絞られて、貫通ひび割れが閉じられ、腐食媒体が試験部材の内部に入ることができなくなり、自己復帰が形成される。
【００７０】
比較例１
比較例１のコンクリート試験部材の特徴及び調製方法は、実施例１と基本的に同じである。区別は、試験部材ＡとＢの２つの部分を接続する２０本の鋼繊維のコア繊維の初期引張応力は、０Ｍｐａであり、即ち、０．０４ｍｍ厚さの鉄コーティングが張力なしで電気めっきされる。
比較例１のコンクリート試験部材を６％の塩化ナトリウム溶液に浸漬し、４８時間後、ひび割れから少量の黄褐色の鉄錆が染み出し、測定後に亀裂の幅に変化がないことが分かる。試験部材のＡとＢの２つの部分の間の吸収性ティッシュペーパーの鉄錆を除き、そして、塩化ナトリウム溶液に４８時間浸漬し続けた後、ひび割れでティッシュペーパーから染み出した黄褐色の鉄錆があり、測定後、亀裂の幅が狭くなっていないことが分かる。さらに浸漬を続け、１５日後、ひび割れから黄褐色の鉄錆がまだ染み出しており、ひび割れの幅が基本的に変化していないことが分かる。実験結果は、これらの２０本の鋼繊維が形状記憶機能を持たず、吸収性ティッシュペーパーによって形成された貫通亀裂を閉じることができないことがわかり、張力なしで鉄コーティングを電気めっきして調製した鋼繊維には記憶機能を持たず、コンクリートのひび割れを復帰できないことを表明した。
【００７１】
比較例２
比較例２のコンクリート試験部材の特徴及び調製方法は、実施例１と基本的に同じである。区別は、試験部材ＡとＢの２つの部分を接続する２０本の鋼繊維のコア繊維の初期引張応力は、０Ｍｐａであり、即ち、０．０４ｍｍ厚さの銅コーティングが張力なしで電気めっきされる。
比較例２のコンクリート試験部材を６％の塩化ナトリウム溶液に浸漬し、４８時間後、ひび割れに異常な変化がなく、亀裂の幅は変化しなかったことが分かる。そして、塩化ナトリウム溶液に４８時間浸漬し続けた後、黄褐色の鉄錆が染み出しておらず、亀裂の幅は変化していない。実験結果は、これらの２０本の鋼繊維が形状記憶機能を持たず、吸収性ティッシュペーパーによって形成された貫通亀裂を閉じることができないことがわかり、銅コーティングを電気めっきして調製した鋼繊維には記憶機能を持たず、コンクリートのひび割れを復帰できないことを表明した。
【００７２】
比較例３
比較例３のコンクリート試験部材の特徴及び調製方法は、実施例１と基本的に同じである。区別は、試験部材ＡとＢの２つの部分を接続する２０本の鋼繊維のコア繊維の初期引張応力は、２０００Ｍｐａであり、即ち、０．０４ｍｍ厚さの銅コーティングが張力なしで電気めっきされる。
比較例３のコンクリート試験部材を６％の塩化ナトリウム溶液に浸漬し、４８時間後、ひび割れに異常な変化がなく、亀裂の幅は変化しなかったことが分かる。そして、塩化ナトリウム溶液に４８時間浸漬し続けた後、黄褐色の鉄錆が染み出しておらず、亀裂の幅は変化していない。浸漬を続け、１５日後、ひび割れにまだ変化はなく、ひび割れ幅は変わらない。実験結果は、これらの２０本の鋼繊維が形状記憶機能を持たず、吸収性ティッシュペーパーによって形成された貫通亀裂を閉じることができないことがわかり、張力なしで銅コーティングを電気めっきして調製した鋼繊維には記憶機能を持たず、コンクリートのひび割れを復帰できないことを表明した。
【００７３】
実施例２
実施例２のコンクリート試験部材の特徴及び調製方法は、実施例１と基本的に同じである。区別は、試験部材ＡとＢの２つの部分を接続する２０本の鋼繊維のコア繊維は、銅メッキ保護のない鋼繊維を用い、その他は実施例１と同じである。
試験部材を６ｗｔ％の塩化ナトリウム溶液に浸漬し、４８時間後、ひび割れから少量の黄褐色の鉄錆が染み出し、測定後に亀裂の幅が狭くなっていることが分かる。試験部材のＡとＢの２つの部分の間の吸収性ティッシュペーパーの鉄錆を除き、そして、塩化ナトリウム溶液に４８時間浸漬し続けた後、ひび割れでティッシュペーパーから染み出した黄褐色の鉄錆は、前回よりも少なくなり、測定後、亀裂の幅がさらに狭くなっていることが分かる。さらに浸漬を続け、１５日後、ひび割れが開き、ひび割れの最も広い部分が初期のひび割れより０．２ｍｍ広くなり０．５ｍｍに達し、５本の鋼繊維が破断していることが分かる。実験結果は、２０本の鋼繊維は形状記憶機能を持っているものの、コア繊維の表面に銅がめっきされておらず、電気化学的腐食によりコア繊維が破断し、吸収性ティッシュペーパーによって形成された貫通亀裂がまた開いて、コンクリートのひび割れの復帰へ閉鎖力を提供できないことが分かる。
【００７４】
実施例３
実施例３のコンクリート試験部材の特徴及び調製方法は、実施例１と基本的に同じである。区別は、試験部材ＡとＢの２つの部分を接続する２０本の鋼繊維は、調製する時コア繊維の初期引張応力は、１５００Ｍｐａであり、その他は実施例１と同じである。
試験部材を６ｗｔ％の塩化ナトリウム溶液に浸漬し、検出条件が実施例１と完全に一致する場合、その検出結果は、実施例１と基本的に一致する。
【００７５】
本発明はまた、他のコア材料（例えば、鉱物繊維、炭素繊維、ガラス繊維、玄武岩繊維、セラミック繊維、他の金属繊維など）および他の腐食しやすいコーティング設計を試み、良好な結果を達成した。
【００７６】
上記のように、本発明によって設計および調製された腐食駆動型スマート繊維は、腐食条件で優れた記憶機能を示し、それをコンクリートに使用した場合に、優れた亀裂閉鎖機能または亀裂自己修復機能を示す。
【図１】
2022502339.tif 000026
【図２】
2022502339.tif 000027
【図３】
2022502339.tif 000028
【図４】
2022502339.tif 000029
【図５】
2022502339.tif 000030
【図６】
2022502339.tif 000031
【図７】
2022502339.tif 000032
【図８】
2022502339.tif 000033
【国際調査報告】
2022502339.tif 000034
2022502339.tif 000035
2022502339.tif 000036
2022502339.tif 000037